음극 집 전체 로서 구리 집 전체 ( 두께 : 15 ㎛) 의 일면 에 상기 음극 슬러리 를 ( 3 mAh / cm 2 ) 의 로딩 량 으로 코팅 하 고 , 압연 ( roll press ) 하 고 , 130 ℃ 의 진공 오븐 에서 10 시간 동안 건조 하 여 음극 활물질 층 ( 두께 : 42 ㎛) 을 형성 하 여 , 이 를 실시 예 1 에 따른 음극 으로 하 였 다 ( 음극 의 두께 : 57 ㎛, 면적 1 . 4875 cm 2 , 원형 ) .